(57)【要約】【課題】  良好な強度、特には良好な屈曲耐久性を備えるとともに、高電圧印加時にも適正な抵抗値を安定して得ることができ、抵抗の電圧依存性が少なく、画像出し時の耐久性能や転写効率にも優れた高性能の導電性エンドレスベルトおよびこれを用いた画像形成装置を提供する。【解決手段】  （ａ）熱可塑性ＰＡ、（ｂ）ＡＢＳ樹脂、（ｃ）熱可塑性ＰＯＭ、（ｄ）前記（ａ）〜（ｃ）のうちのいずれか２種以上のポリマーアロイまたはポリマーブレンド、および（ｅ）前記（ａ）〜（ｃ）のうちのいずれか１種または２種以上と熱可塑性樹脂とのポリマーアロイまたはポリマーブレンド、からなる群から選ばれる基材に対し、高分子イオン導電剤およびフッ素系界面活性剤が添加されてなる導電性エンドレスベルトである。【選択図】        なし【特許請求の範囲】
【請求項１】
静電吸着により保持した記録媒体を、駆動部材により循環駆動されて、４種の画像形成体に搬送し、各トナー像を該記録媒体に順次転写するタンデム方式の転写、搬送用導電性エンドレスベルトにおいて、
（ａ）熱可塑性ポリアミド、（ｂ）アクリロニトリル−ブタジエン−スチレン樹脂、（ｃ）熱可塑性ポリアセタール、（ｄ）前記（ａ）〜（ｃ）のうちのいずれか２種以上のポリマーアロイまたはポリマーブレンド、および（ｅ）前記（ａ）〜（ｃ）のうちのいずれか１種または２種以上と熱可塑性樹脂とのポリマーアロイまたはポリマーブレンド、からなる群から選ばれる基材に対し、高分子イオン導電剤およびフッ素系界面活性剤が添加されてなることを特徴とする導電性エンドレスベルト。
【請求項２】
画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、
（ａ）熱可塑性ポリアミド、（ｂ）アクリロニトリル−ブタジエン−スチレン樹脂、（ｃ）熱可塑性ポリアセタール、（ｄ）前記（ａ）〜（ｃ）のうちのいずれか２種以上のポリマーアロイまたはポリマーブレンド、および（ｅ）前記（ａ）〜（ｃ）のうちのいずれか１種または２種以上と熱可塑性樹脂とのポリマーアロイまたはポリマーブレンド、からなる群から選ばれる基材に対し、高分子イオン導電剤およびフッ素系界面活性剤が添加されてなることを特徴とする導電性エンドレスベルト。
【請求項３】
４種の画像形成体と記録媒体との間に配設され、駆動部材により循環駆動されて、前記４種の画像形成体表面に形成されたトナー像を一旦自己の表面に順次転写保持し、これを記録媒体へと転写するタンデム中間転写部材用の導電性エンドレスベルトにおいて、
（ａ）熱可塑性ポリアミド、（ｂ）アクリロニトリル−ブタジエン−スチレン樹脂、（ｃ）熱可塑性ポリアセタール、（ｄ）前記（ａ）〜（ｃ）のうちのいずれか２種以上のポリマーアロイまたはポリマーブレンド、および（ｅ）前記（ａ）〜（ｃ）のうちのいずれか１種または２種以上と熱可塑性樹脂とのポリマーアロイまたはポリマーブレンド、からなる群から選ばれる基材に対し、高分子イオン導電剤およびフッ素系界面活性剤が添加されてなることを特徴とする導電性エンドレスベルト。
【請求項４】
基材として、さらにフッ素樹脂を含有する請求項１〜３のうちいずれか一項記載の導電性エンドレスベルト。
【請求項５】
前記フッ素系界面活性剤が、パーフルオロアルケニル基を含有する請求項１〜４のうちいずれか一項記載の導電性エンドレスベルト。
【請求項６】
前記熱可塑性樹脂が熱可塑性エラストマーである請求項１〜５のうちいずれか一項記載の導電性エンドレスベルト。
【請求項７】
前記高分子イオン導電剤が、ポリエーテルアミド成分またはポリエーテルエステルアミド成分を含有する請求項１〜６のうちいずれか一項記載の導電性エンドレスベルト。
【請求項８】
前記高分子イオン導電剤が、低分子イオン導電剤成分を含有する請求項７記載の導電性エンドレスベルト。
【請求項９】
前記ポリエーテルアミド成分またはポリエーテルエステルアミド成分の、ポリエーテル成分が（ＣＨ2−ＣＨ2−Ｏ）を含有し、ポリアミド成分がナイロン１２若しくはナイロン６を含有し、かつ、前記低分子イオン導電剤がＮａＣｌＯ4である請求項８記載の導電性エンドレスベルト。
【請求項１０】
前記フッ素系界面活性剤の添加量が、前記基材１００重量部に対し、０．０１〜２０重量部の範囲内である請求項１〜９のうちいずれか一項記載の導電性エンドレスベルト。
【請求項１１】
前記高分子イオン導電剤の添加量が、前記基材１００重量部に対し、１〜５００重量部の範囲内である請求項１〜１０のうちいずれか一項記載の導電性エンドレスベルト。
【請求項１２】
体積抵抗値が１０7〜１０14Ω・ｃｍである請求項１〜１１のうちいずれか一項記載の導電性エンドレスベルト。
【請求項１３】
前記駆動部材と接触する側の面に、該駆動部材と嵌合する嵌合部を有する請求項１〜１２のうちいずれか一項記載の導電性エンドレスベルト。
【請求項１４】
前記嵌合部が、回転方向に沿って連続して突設された凸条である請求項１３記載の導電性エンドレスベルト。
【請求項１５】
請求項１〜１４のうちいずれか一項記載の導電性エンドレスベルトを用いたことを特徴とする画像形成装置。
【発明の詳細な説明】
【技術分野】
【０００１】
本発明は、複写機、プリンター等の電子写真装置や静電記録装置等における静電記録プロセスにおいて、表面に静電潜像を保持した潜像保持体等の画像形成体表面に現像剤を供給して形成されたトナー像を、紙等の記録媒体へと転写する際に用いられる導電性エンドレスベルト（以下、単に「ベルト」とも称する）およびこれを用いた画像形成装置に関する。
【背景技術】
【０００２】
従来から、複写機、プリンター等における静電記録プロセスでは、まず、感光体（潜像保持体）の表面を一様に帯電させ、この感光体に光学系から映像を投射して光の当たった部分の帯電を消去することによって静電潜像を形成し、次いで、この静電潜像にトナーを供給してトナーの静電的付着によりトナー像を形成し、これを紙、ＯＨＰ、印画紙等の記録媒体へと転写することにより、プリントする方法が採られている。
【０００３】
この場合、カラープリンターやカラー複写機においても、基本的には前記プロセスに従ってプリントが行われるが、カラー印刷の場合には、マゼンタ、イエロー、シアン、ブラックの４色のトナーを用いて色調を再現するもので、これらのトナーを所定割合で重ね合わせて必要な色調を得るための工程が必要であり、この工程を行うためにいくつかの方式が提案されている。
【０００４】
まず、第１には、モノクロ印刷を行う場合と同様に、感光体上にトナーを供給して静電潜像を可視化する際に、前記マゼンタ、イエロー、シアン、ブラックの４色のトナーを順次重ねていくことにより現像を行い、感光体上にカラーのトナー像を形成する多重現像方式がある。この方式によれば比較的コンパクトに装置を構成することが可能であるが、この方式では階調の制御が非常に難しく、高画質が得られないという問題点がある。
【０００５】
第２に、４つの感光ドラムを設け、各ドラムの潜像を夫々マゼンタ、イエロー、シアン、ブラックのトナーで現像することにより、マゼンタによるトナー像、イエローによるトナー像、シアンによるトナー像およびブラックによるトナー像の４つのトナー像を形成し、これらトナー像が形成された感光ドラムを１列に並べて各トナー像を紙等の記録媒体に順次転写して記録媒体上に重ねることにより、カラー画像を再現するタンデム方式がある。この方式は、良好な画像が得られるものの、４つの感光ドラムと、各感光ドラムごとに設けられた帯電機構および現像機構が１列に並べられた状態となり、装置が大型化するとともに高価なものとなる。
【０００６】
図２にタンデム方式の画像形成装置の印字部構成例を示す。感光体ドラム１、帯電ロール２、現像ロール３、現像ブレード４、トナー供給ロール５およびクリーニングブレード６で構成する印字ユニットをイエローＹ、マゼンタＭ、シアンＣ、ブラックＢの各トナーに対応して４個並べており、駆動ローラ（駆動部材）９により循環駆動されて転写搬送ベルト１０で搬送した用紙上に、トナーを順次転写しカラー画像を形成する。転写搬送ベルトの帯電および除電は夫々帯電ロール７および除電ロール８で行う。また、用紙をベルトへ吸着させるための用紙帯電には吸着ローラ（図示せず）が使用される。これらの対応により、オゾンの発生を抑えることができる。吸着ローラでは、用紙を搬送路から転写搬送ベルトに乗せるとともに、転写搬送ベルトへの静電吸着を行う。また、転写後の用紙分離は、転写電圧を低くすることにより用紙と転写搬送ベルトの吸着力を弱くして、曲率分離のみで行うことができる。
【０００７】
転写搬送ベルト１０の材料としては抵抗体と誘電体があり、夫々に長所、短所を持っている。抵抗体ベルトは電荷の保持が短時間であるため、タンデム型の転写に用いた場合、転写での電荷注入が少なく４色の連続する転写でも比較的電圧の上昇が少ない。また、次の用紙の転写に繰り返して使用されるときも電荷が放出されており、電気的なリセットは必要としない。しかし、環境変動により抵抗値が変化するため、転写効率に影響すること、用紙の厚さや幅の影響を受けやすいことなどが短所となっている。
【０００８】
一方、誘電体ベルトの場合は注入された電荷の自然放出はなく、電荷の注入、放出とも電気的にコントロールしなければならない。しかし、安定に電荷が保持されるので、用紙の吸着が確実で高精度な紙搬送が行える。誘電率は温湿度への依存性も低いため、環境に対しても比較的安定な転写プロセスとなる。欠点は、転写が繰り返されるごとにベルトに電荷が蓄積されるため、転写電圧が高くなることである。
【０００９】
第３に、紙等の記録媒体を転写ドラムに巻き付けてこれを４回転させ、周回ごとに感光体上のマゼンタ、イエロー、シアン、ブラックを順次記録媒体に転写してカラー画像を再現する転写ドラム方式もある。この方式によれば比較的高画質が得られるが、記録媒体が葉書等の厚紙である場合には、これを前記転写ドラムに巻き付けることが困難であり、記録媒体種が制限されるという問題点がある。  
【００１０】
前記多重現像方式、タンデム方式および転写ドラム方式に対して、良好な画質が得られ、かつ装置が特に大型化するようなこともなく、しかも記録媒体種が特に制限されるようなこともない方式として、中間転写方式が提案されている。
【００１１】
即ち、この中間転写方式は、感光体上のトナー像を一旦転写保持するドラムやベルトからなる中間転写部材を設け、この中間転写部材の周囲にマゼンタによるトナー像、イエローによるトナー像、シアンによるトナー像およびブラックによるトナー像を形成した４つの感光体を配置して４色のトナー像を中間転写部材上に順次転写することにより、この中間転写部材上にカラー画像を形成し、このカラー画像を紙等の記録媒体上に転写するものである。従って、４色のトナー像を重ね合わせて階調を調整するものであるから、高画質を得ることが可能であり、かつタンデム方式のように感光体を１列に並べる必要がないので装置が特に大型化することもなく、しかも記録媒体をドラムに巻き付ける必要もないので記録媒体種が制限されることもないものである。
【００１２】
中間転写方式によりカラー画像の形成を行う装置として、中間転写部材として無端ベルト状の中間転写部材を用いた画像形成装置を図３に例示する。
【００１３】
図３中、１１はドラム状の感光体であり、図中矢印方向に回転するようになっている。この感光体１１は、一次帯電器１２によって帯電され、次いで画像露光１３により露光部分の帯電が消去され、第１の色成分に対応した静電潜像がこの感光体１１上に形成され、更に静電潜像が現像器４１により第１色のマゼンタトナーＭで現像され、第１色のマゼンタトナー画像が感光体１１上に形成される。次いで、このトナー画像が、駆動ローラ（駆動部材）３０により循環駆動されて感光体１１と接触しながら循環回転する中間転写部材２０に転写される。この場合、感光体１１から中間転写部材２０への転写は、感光体１１と中間転写部材２０とのニップ部において、中間転写部材２０に電源６１から印加される一次転写バイアスにより行われる。この中間転写部材２０に第１色のマゼンタトナー画像が転写された後、前記感光体１１はその表面がクリーニング装置１４により清掃され、感光体１１の１回転目の現像転写操作が完了する。以降、感光体が３回転し、各周回ごとに現像器４２〜４４を順次用いて第２色のシアントナー画像、第３色のイエロートナー画像、第４色のブラックトナー画像が順次感光体１１上に形成され、これが周回ごとに中間転写部材２０に重畳転写され、目的のカラー画像に対応した合成カラートナー画像が中間転写部材２０上に形成される。なお、図３の装置にあっては、感光体１１の周回ごとに現像器４１〜４４が順次入れ替わってマゼンタトナーＭ、シアントナーＣ、イエロートナーＹ、ブラックトナーＢによる現像が順次行われるようになっている。
【００１４】
次に、前記合成カラートナー画像が形成された中間転写部材２０に転写ローラ２５が当接し、そのニップ部に給紙カセット１９から紙等の記録媒体２６が給送される。これと同時に二次転写バイアスが電源２９から転写ローラ２５に印加され、中間転写部材２０から記録媒体２６上に合成カラートナー画像が転写されて加熱定着され、最終画像となる。合成カラートナー画像を記録媒体２６へと転写した後の中間転写部材２０は、表面の転写残留トナーがクリーニング装置３５により除去され、初期状態に戻り次の画像形成に備えるようになっている。
【００１５】
また、タンデム方式と中間転写方式とを組み合わせたタンデム中間転写方式もある。図４に、無端ベルト状のタンデム中間転写部材を用いてカラー画像の形成を行うタンデム中間転写方式の画像形成装置を例示する。
【００１６】
図示する装置においては、感光体ドラム５２ａ〜５２ｄ上の静電潜像を夫々イエロー、マゼンタ、シアン、ブラックにより現像する第１現像部５４ａ〜第４現像部５４ｄが、タンデム中間転写部材５０に沿って順次配置されており、このタンデム中間転写部材５０を図中の矢印方向に循環駆動させて、各現像部５４ａ〜５４ｄの感光体ドラム５２ａ〜５２ｄ上に形成された４色のトナー像を順次転写することにより、このタンデム中間転写部材５０上にカラーのトナー像を形成し、このトナー像を紙等の記録媒体５３上に転写することにより、プリントアウトを行う。
【００１７】
なお、図中、符号５５は、タンデム中間転写部材５０を循環駆動するための駆動ローラ若しくはテンションローラを示し、符号５６は記録媒体送りローラ、符号５７は記録媒体送り装置、符号５８は記録媒体上の画像を加熱等により定着させる定着装置を示す。また、符号５９はタンデム中間転写部材５０に電圧を印加する電源装置（電圧印加手段）を示し、この電源装置５９は、トナー像を、感光ドラム５２ａ〜５２ｄから上記タンデム中間転写部材５０に転写する場合と、タンデム中間転写部材５０から記録媒体５３上に転写する場合とで、印加する電圧の正負を反転させることができるようになっている。
【００１８】
上記各種画像形成装置において、転写搬送ベルト１０や中間転写部材２０、タンデム中間転写部材５０等として使用される導電性エンドレスベルトとしては、従来、半導電性の樹脂フィルムベルトと、繊維補強体を有するゴムベルトとが主に用いられている。これらのうち半導電性の樹脂フィルムベルトとしては、例えば、ポリカーボネートにカーボンブラックを配合したものや、ポリアルキレンテレフタレートを基材とするもの、熱可塑性ポリイミドを基材とするものなどが提案されている。
【００１９】
また、例えば、特許文献１には、転写効率および画質の向上を図ることを目的として、高分子材料により成形された単層または積層体の管状物の外周表面に導電層を設けるとともに、その導電層上に半導電性を有する材料からなる半導電性樹脂層を形成した転写ベルトが記載されている。さらに、特許文献２には、電気抵抗が均一で表面性および機械特性に優れた電子写真シームレスベルトを実現するために、熱可塑性フッ素樹脂を含有するベルトにおいて、所定量のポリエーテルエステルアミドまたはポリエーテルアミドと、フッ素原子含有界面活性剤またはハロゲン化アルカリ金属とを含有させる技術が記載されている。
【特許文献１】特開２００１−１２５３９６号公報
【特許文献２】特開２００２−３６５８６６号公報
【発明の開示】
【発明が解決しようとする課題】
【００２０】
上述のように、導電性エンドレスベルトに関しては、これまでに種々検討がなされてきているが、近年の要求性能の高まりに伴い、より優れた諸特性を備えるベルトの実現が望まれている。特に、電気特性に関しては、抵抗の電圧依存性が少なく、画像出し時における耐久性に優れるとともに、トナーの転写効率の高い導電性エンドレスベルトが求められていた。
【００２１】
また、かかる樹脂フィルムベルトにおいては、部材としての所望の帯電性能を得るために、電子導電剤やイオン導電剤等の導電性材料を添加して導電性を調整することが一般的に行われているが、このうち、カーボンブラックフィラー等の導電性カーボンを始めとする電子導電剤を用いた電子導電系のベルトでは、抵抗の印加時における電圧依存性が大きく、特に高電圧印加時にリークなどの不具合が発生することがあった。また、低分子イオン系の帯電防止剤を使用した場合には、通電、経時により帯電防止性能が低下したり、低分子イオン成分のブリードアウトにより接触する他の部材の汚染が生じ、不具合を発生する等の問題があった。
【００２２】
そこで本発明の目的は、タンデム方式、中間転写方式およびタンデム中間転写方式の画像形成装置に使用する樹脂フィルムベルトにおいて、良好な強度、特には良好な屈曲耐久性を備えるとともに、高電圧印加時にも適正な抵抗値を安定して得ることができ、抵抗の電圧依存性が少なく、さらには、画像出し時の耐久性能や転写効率にも優れた高性能の導電性エンドレスベルトおよびこれを用いた画像形成装置を提供することにある。
【課題を解決するための手段】
【００２３】
本発明者らは、前記課題を解決すべく鋭意検討した結果、導電性エンドレスベルトの基材として特定のポリマー材料を、また、導電性材料として高分子イオン導電剤をそれぞれ用いるとともに、さらに、フッ素系界面活性剤を添加して使用することにより、前記目的を達成し得ることを見出し、本発明を完成するに至った。
【００２４】
すなわち、本発明の導電性エンドレスベルトは、静電吸着により保持した記録媒体を、駆動部材により循環駆動されて、４種の画像形成体に搬送し、各トナー像を該記録媒体に順次転写するタンデム方式の転写、搬送用導電性エンドレスベルトにおいて、
（ａ）熱可塑性ポリアミド、（ｂ）アクリロニトリル−ブタジエン−スチレン樹脂、（ｃ）熱可塑性ポリアセタール、（ｄ）前記（ａ）〜（ｃ）のうちのいずれか２種以上のポリマーアロイまたはポリマーブレンド、および（ｅ）前記（ａ）〜（ｃ）のうちのいずれか１種または２種以上と熱可塑性樹脂とのポリマーアロイまたはポリマーブレンド、からなる群から選ばれる基材に対し、高分子イオン導電剤およびフッ素系界面活性剤が添加されてなることを特徴とするものである。
【００２５】
また、本発明の他の導電性エンドレスベルトは、画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、
（ａ）熱可塑性ポリアミド、（ｂ）アクリロニトリル−ブタジエン−スチレン樹脂、（ｃ）熱可塑性ポリアセタール、（ｄ）前記（ａ）〜（ｃ）のうちのいずれか２種以上のポリマーアロイまたはポリマーブレンド、および（ｅ）前記（ａ）〜（ｃ）のうちのいずれか１種または２種以上と熱可塑性樹脂とのポリマーアロイまたはポリマーブレンド、からなる群から選ばれる基材に対し、高分子イオン導電剤およびフッ素系界面活性剤が添加されてなることを特徴とするものである。
【００２６】
さらに、本発明のさらに他の導電性エンドレスベルトは、４種の画像形成体と記録媒体との間に配設され、駆動部材により循環駆動されて、前記４種の画像形成体表面に形成されたトナー像を一旦自己の表面に順次転写保持し、これを記録媒体へと転写するタンデム中間転写部材用の導電性エンドレスベルトにおいて、  （ａ）熱可塑性ポリアミド、（ｂ）アクリロニトリル−ブタジエン−スチレン樹脂、（ｃ）熱可塑性ポリアセタール、（ｄ）前記（ａ）〜（ｃ）のうちのいずれか２種以上のポリマーアロイまたはポリマーブレンド、および（ｅ）前記（ａ）〜（ｃ）のうちのいずれか１種または２種以上と熱可塑性樹脂とのポリマーアロイまたはポリマーブレンド、からなる群から選ばれる基材に対し、高分子イオン導電剤およびフッ素系界面活性剤が添加されてなることを特徴とするものである。
【００２７】
本発明のベルトにおいては、基材として、さらにフッ素樹脂を含有することが好ましい。また、前記フッ素系界面活性剤としては、パーフルオロアルケニル基を含有するものが好適であり、前記熱可塑性樹脂としては、熱可塑性エラストマーを好適に用いることができる。
【００２８】
さらに、前記高分子イオン導電剤としては、ポリエーテルアミド成分またはポリエーテルエステルアミド成分を含有するものが好ましく、また、低分子イオン導電剤成分を含有するものも好ましい。さらにまた、好適には、前記ポリエーテルアミド成分またはポリエーテルエステルアミド成分の、ポリエーテル成分が（ＣＨ2−ＣＨ2−Ｏ）を含有し、ポリアミド成分がナイロン１２若しくはナイロン６を含有し、かつ、前記低分子イオン導電剤がＮａＣｌＯ4である。
【００２９】
前記フッ素系界面活性剤の添加量は、前記基材１００重量部に対し、好適には０．０１〜２０重量部の範囲内であり、また、前記高分子イオン導電剤の添加量は、前記基材１００重量部に対し、好適には１〜５００重量部の範囲内である。また、本発明の導電性エンドレスベルトの体積抵抗値は、好適には１０7〜１０14Ω・ｃｍである。さらに、本発明の導電性エンドレスベルトは、前記駆動部材と接触する側の面に、該駆動部材と嵌合する嵌合部を有することが好ましく、前記嵌合部は、好適には、回転方向に沿って連続して突設された凸条である。
【００３０】
また、本発明の画像形成装置は、上記本発明の導電性エンドレスベルトを用いたことを特徴とするものである。
【発明の効果】
【００３１】
本発明の導電性エンドレスベルトにおいては、基材に上記のような特定のポリマー材料を用いたことにより、良好な強度、特には良好な屈曲耐久性を有するとともに、高分子イオン導電剤を用いたことにより、帯電特性においても従来のような問題を生じない良好な性能を備え、さらに、フッ素系界面活性剤を添加したことで、画像出し時の耐久性およびトナーの転写効率をともに向上することが可能となったものである。また、基材にフッ素樹脂を組み合わせた場合には、トナー離型性にも優れたベルトとすることができる。さらに、前記駆動部材と導電性エンドレスベルトとに互いに嵌合する嵌合部を設けた場合には、２以上の軸に張架した導電性エンドレスベルトが回転とともに幅方向にずれていく現象を防止することができる。従って、かかる本発明の導電性エンドレスベルトを用いた本発明の画像形成装置によれば、長期間にわたる使用においても不良を生ずることがなく、良好な画像を提供することができる。
【発明を実施するための最良の形態】
【００３２】
以下、本発明の実施の形態につき説明する。
導電性エンドレスベルトには、一般に、ジョイントありのものとジョイントなしのもの（いわゆるシームレスベルト）とがあるが、本発明においてはいずれのものであってもよい。好ましくはシームレスベルトである。本発明の導電性エンドレスベルトは、前述したように、タンデム方式、中間転写方式およびタンデム中間転写方式の転写部材等として用いることができるものである。
【００３３】
本発明の導電性エンドレスベルトが、例えば、図２に参照符号１０で示す転写搬送ベルトの場合、駆動ローラ９等の駆動部材により駆動され、これに伴い搬送される記録媒体上にトナーが順次転写され、カラー画像が形成される。
【００３４】
また、本発明の導電性エンドレスベルトが、例えば、図３に参照符号２０で示す中間転写部材の場合、これを駆動ローラ３０等の駆動部材により循環駆動させ、感光体ドラム（潜像保持体）１１と紙等の記録媒体２６との間に配設することで、前記感光体ドラム１１の表面に形成されたトナー像を一旦転写保持し、次いでこれを記録媒体２６へと転写する。なお、図３の装置は、上述したように、中間転写方式によりカラー印刷を行うものである。
【００３５】
さらに、本発明の導電性エンドレスベルトが、例えば、図４に参照符号５０で示すタンデム中間転写部材の場合、感光体ドラム５２ａ〜５２ｄを備える現像部５４ａ〜５４ｄと紙等の記録媒体５３との間に配設されて、駆動ローラ５５等の駆動部材により循環駆動され、各感光体ドラム５２ａ〜５２ｄの表面に形成された４色のトナー像を一旦転写保持し、次いでこれを記録媒体５３へと転写することで、カラー画像を形成する。
【００３６】
本発明の導電性エンドレスベルトにおいては、基材として、（ａ）熱可塑性ポリアミド（ＰＡ）、（ｂ）アクリロニトリル−ブタジエン−スチレン（ＡＢＳ）樹脂、（ｃ）熱可塑性ポリアセタール（ＰＯＭ）、（ｄ）これら（ａ）〜（ｃ）のうちのいずれか２種以上のポリマーアロイまたはポリマーブレンド、あるいは（ｅ）これら（ａ）〜（ｃ）のうちのいずれか１種または２種以上と（ａ）〜（ｃ）以外の熱可塑性樹脂、特には熱可塑性エラストマーとのポリマーアロイまたはポリマーブレンドを用いる。本発明においては、上記（ａ）〜（ｅ）のポリマー材料のうちのいずれかを基材として用いることにより、良好な強度、特には良好な屈曲耐久性を備えたベルトを得ることができる。
【００３７】
本発明に係る（ａ）熱可塑性ポリアミドは、耐摩耗性の良好な材料として最も古くから使われている樹脂の一つであり、強度や耐衝撃性等にも優れており、市場で容易に入手することができる。ＰＡとしてはいくつか種類があるが、本発明においては、特にナイロン１２（以下、「ＰＡ１２」と称する）、例えば、東レ（株）製、商品名：リルサンＡＥＳＮ  Ｏ  ＴＬやダイセル・ヒュルス（株）製、商品名：ダイアミドＬ２１０１、ダイアミドＬ１９４０、宇部興産（株）製、商品名：３０２４Ｕなどを好適に用いることができる。ＰＡ１２は他のＰＡに比べ環境変動における寸法安定性に優れている。また、ＰＡ６も好適である。かかる熱可塑性ポリアミドを導電性エンドレスベルトの基材に用いることで、抵抗のバラツキがなく、かつ、強度、特には屈曲耐久性に優れる導電性エンドレスベルトを得ることができる。尚、本発明に用いるＰＡ１２としては、好適には数平均分子量７０００〜１０００００、より好適には１３０００〜４００００の範囲内のものである。
【００３８】
かかるＰＡと熱可塑性エラストマーとのポリマーアロイのうち好適なものとしては、ＰＡ１２と熱可塑性ポリエーテルとのブロック共重合アロイを挙げることができる。これにより、寸法安定性に加え、低温特性の向上にも優れた効果を得ることができる。かかるＰＡ１２と熱可塑性ポリエーテルとのポリマーアロイも市場で入手することができ、例えば、ダイセル・ヒュルス（株）製、商品名：ダイアミドＸ４４４２などを代表的に挙げることができる。
【００３９】
また、ＰＡとのポリマーブレンドに好適に用いることのできる熱可塑性エラストマーとしては、ヤング率が９８０００Ｎ／ｃｍ2以下、好ましくは９８０〜４９０００Ｎ／ｃｍ2の重合体が知られ、ポリエステル系、ポリアミド系、ポリエーテル系、ポリオレフィン系、ポリウレタン系、スチレン系、アクリル系、ポリジエン系等のエラストマーを使用することができる。かかる熱可塑性エラストマーをブレンドすることにより、耐折回数が増加し、クラックに対する耐久性を高めることができる。ＰＡ１２と熱可塑性エラストマーとのポリマーブレンドも市場で入手可能であり、例えば、ダイセル・ヒュルス（株）製、商品名：ダイアミドＥ１９４７が挙げられる。
【００４０】
尚、本発明におけるＰＡと熱可塑性エラストマーとのポリマーアロイおよびポリマーブレンドにおける配合比としては、ＰＡがＰＡ１２である場合には、好適には、ＰＡ１２を１００重量部に対し熱可塑性エラストマー１００重量部以下である。
【００４１】
また、本発明に係る（ｂ）アクリロニトリル−ブタジエン−スチレン（ＡＢＳ）樹脂は、耐衝撃性、寸法安定性に優れる熱可塑性樹脂であり、市場で容易に入手することができる。具体的には、例えば、ダイセルポリマー（株）製、商品名：セビアンＶ３２０、セビアンＶ６８０などを代表的に用いることができる。かかるＡＢＳ樹脂を導電性エンドレスベルトの基材に用いることで、抵抗のバラツキがなく、強度、特には耐屈曲性に優れ、かつ、高い寸法精度を有する導電性エンドレスベルトが得られる。
【００４２】
かかるＡＢＳ樹脂のポリマーアロイおよびポリマーブレンドのうち好適なものとしては、熱可塑性ポリブチレンテレフタレート（ＰＢＴ）、熱可塑性ポリカーボネート（ＰＣ）または熱可塑性ポリアミド（ＰＡ）とのポリマーアロイを挙げることができる。かかるＡＢＳ樹脂と熱可塑性樹脂とのポリマーアロイおよびポリマーブレンドも市場で入手することが可能であり、例えば、ダイセルポリマー（株）製のポリマーアロイ、商品名：ノバロイＢ１５００およびＢ１７００（ＰＢＴ／ＡＢＳ樹脂）、ノバロイＳ１１００（ＰＣ／ＡＢＳ樹脂）、ノバロイＡ１５００（ＰＡ６／ＡＢＳ樹脂）などを代表的に挙げることができ、これにより夫々、耐熱性、耐薬品性および剛性（ＰＢＴ／ＡＢＳ樹脂）、耐熱性、耐衝撃性および剛性（ＰＣ／ＡＢＳ樹脂）、耐衝撃性および耐薬品性（ＰＡ６／ＡＢＳ樹脂）の改良効果を得ることができる。
【００４３】
また、本発明に係る（ｃ）熱可塑性ポリアセタールは、ホモポリマーであっても、あるいはコポリマーであってもよいが、熱安定性の面からはコポリマーが好ましい。ＰＯＭは、強度、耐摩耗性、寸法安定性、成形性などのバランスがとれていることから、プラスチック歯車などに多く使用されているエンプラであり、市場で容易に入手することができ、例えば、旭化成（株）製、商品名：テナック２０１０、ポリプラスチックス（株）製、商品名：ジュラコンＭ２５−３４などを代表的に挙げることができる。かかるＰＯＭを導電性エンドレスベルトの基材に用いることで、抵抗のバラツキがなく、強度、特には屈曲耐久性と耐クリープ性に優れ、かつ、高い寸法精度を有する導電性エンドレスベルトが得られる。
【００４４】
かかるＰＯＭのポリマーアロイのうち好適なものとしては、熱可塑性ポリウレタンとのポリマーアロイを挙げることができ、これにより、前記特性に加えて耐衝撃性にも優れた効果を奏する。ＰＯＭと熱可塑性ポリウレタンとのポリマーアロイも市場で入手することができ、例えば、旭化成（株）製、商品名：テナック４０１２などを代表的に挙げることができる。
【００４５】
また、ＰＯＭとのポリマーブレンドに好適に用いることができる熱可塑性エラストマーとしては、前述のＰＡの場合と同様のものを挙げることができる。この場合にも、かかる熱可塑性エラストマーとのブレンドの効果により、耐折回数が増加し、クラックに対する耐久性を高めることができる。
【００４６】
また、本発明においては、基材として、上記ポリマー材料と共に基材にフッ素樹脂を用いることが好ましい。かかるフッ素樹脂を上記ポリマー材料とともに配合、混練することにより、ベルトのトナー離型性を良好に高めることができ、より高性能のベルトを得ることができる。かかるフッ素樹脂としては、２５０℃以下、特には２４０℃以下程度の低融点のものが好適であり、具体的には、例えば、ポリビニリデンフルオライド（ＰＶｄＦ）、ポリクロロトリフルオロエチレン（ＰＣＴＦＥ）、クロロトリフルオロエチレンとエチレンとの共重合体（ＥＣＴＦＥ）、ビニリデンフルオライド（ＶＤＦ）とテトラフルオロエチレン（ＴＦＥ）との共重合体、および、テトラフルオロエチレンとヘキサフルオロプロピレン（ＨＦＰ）とビニリデンフルオライドとの３元共重合体（ＴＨＶ）等を挙げることができる。上記フッ素樹脂は市場で容易に入取可能であり、例えば、ビニリデンフルオライド−テトラフルオロエチレン共重合体としては、ダイキン工業（株）製、商品名：ネオフロンＶＴ１００等、ＴＨＶとしては、ダイニオン社製、商品名：ＴＨＶ２２０Ｇ、ＴＨＶ５００Ｇ等（住友スリーエム（株）より入手可能）を代表的に挙げることができる。
【００４７】
上記フッ素樹脂は１種を単独で用いても２種以上を混合して用いてもよいが、中でも融点が１２０〜２００℃程度と極めて低いＴＨＶが特に好適であり、他材料と同時に混練した際に容易に溶融して、効果を発現することができる。ＴＨＶは、テトラフルオロエチレン、ヘキサフルオロプロピレンおよびビニリデンフルオライドの３種のモノマーからなる低融点熱可塑性樹脂であり、耐熱性、耐薬品性、耐候性、非粘着性、難焼性などの汎用フッ素樹脂の特長に加え、優れた加工性や溶解性、架橋性、柔軟性、接着性、透明性等を併せ持つ樹脂材料である。ＴＨＶにおいては、上記モノマー比を調整することにより融点を変動させることが可能である。
【００４８】
フッ素樹脂の添加量は、基材の総量に対し、好ましくは０．１〜５０重量％、より好ましくは１〜２０重量％程度である。添加量が多すぎるとベルトの体積抵抗値に影響を及ぼすが、この範囲内の添加量であれば、体積抵抗値をほとんど変えることなく、トナー離型性および耐融着性を良好に発現させることができる。  
【００４９】
本発明においては、上記ポリマー成分および／またはフッ素樹脂からなる基材に対し、導電性材料としての高分子イオン導電剤が添加されている。かかる高分子イオン導電剤としては、例えば、特開平９−２２７７１７号公報、特開平１０−１２０９２４号公報、および、特開２０００−３２７９２２号公報に記載されているものを用いることができるが、特に限定されない。
【００５０】
具体的には、（Ａ）有機ポリマー材料、（Ｂ）イオン導電可能なポリマーまたはコポリマー、および、（Ｃ）無機または低分子量有機塩、からなる混合物を挙げることができ、ここで、成分（Ａ）は、ポリアクリル酸エステル、ポリメタクリル酸エステル、ポリアクリロニトリル、ポリビニルアルコール、ポリビニルアセテート、ポリアミド、ポリウレタンまたはポリエステルであり、成分（Ｂ）は、オリゴエトキシ化アクリレートもしくはメタクリレート、芳香族環についてオリゴエトキシ化されたスチレン、ポリエーテルウレタン、ポリエーテル尿素、ポリエーテルアミド、ポリエーテルエステルアミドまたはポリエーテルエステルであり、また、成分（Ｃ）は、無機または低分子量有機プロトン酸のアルカリ金属、アルカリ土類金属、亜鉛またはアンモニウム塩であり、好ましくは、ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2またはＣａ（ＣＦ3ＳＯ3）2等である。
【００５１】
これらの中でも、成分（Ｂ）として、ポリエーテルアミド成分またはポリエーテルエステルアミド成分を含有する高分子イオン導電剤が好適であり、さらに、これに加えて成分（Ｃ）として低分子イオン導電剤成分を含有していてもよい。かかるポリエーテルアミド成分およびポリエーテルエステルアミド成分としては、ポリエーテル成分が（ＣＨ2−ＣＨ2−Ｏ）を含有し、ポリアミド成分がナイロン１２またはナイロン６を含有するものが好ましく、これを成分（Ｂ）として含有する高分子イオン導電剤が好適である。かかる高分子イオン導電剤のうち、成分（Ｃ）の低分子イオン導電剤成分としてＮａＣｌＯ4を含有するものとしては、例えば、Ｉｒｇａｓｔａｔ（登録商標）Ｐ１８、Ｉｒｇａｓｔａｔ（登録商標）Ｐ２２（いずれも、チバ・スペシャルティ・ケミカルズ・インコーポレーテッド製）、ペレスタットＮＣ６３２１（三洋化成（株）製）等を挙げることができる。また、ＮａＣｌＯ4を含有しないものとしては、Ｉｒｇａｓｔａｔ（登録商標）Ｐ１６（チバ・スペシャルティ・ケミカルズ・インコーポレーテッド製）、Ｉｒｇａｓｔａｔ（登録商標）Ｐ２０（チバ・スペシャルティ・ケミカルズ・インコーポレーテッド製）を挙げることができる。
【００５２】
かかる高分子イオン導電剤の添加量は、基材１００重量部に対し、好ましくは１〜５００重量部、より好ましくは１０〜４００重量部の範囲内であり、これにより弾性材層の体積抵抗値を好ましくは１０7〜１０14Ω・ｃｍ、より好ましくは１０8〜１０12.5Ω・ｃｍに調整することができる。本発明においては、上述の高分子イオン導電剤を導電性材料として用いたことにより、特に、ベルトの抵抗率として、１０11Ω・ｃｍ以下の抵抗レベルを達成し得る点に特徴がある。高分子イオン導電剤の添加量が１重量部未満であるとかかる抵抗レベルを達成することができず、一方、５００重量部を超えると屈曲耐久性等の物性面に影響を及ぼすおそれがあるため、好ましくない。
【００５３】
本発明の導電性エンドレスベルトには、基材と高分子イオン導電剤との相溶性を向上するために、相溶化剤を添加してもよい。本発明において好適に用いることができる相溶化剤としては、例えば、ＥＶＡ／ＥＰＤＭ／ポリオレフィン系グラフトコポリマー、ポリオレフィン系グラフトコポリマーおよび反応性（ＧＭＡ、ＭＡＨ含有）ポリオレフィン系グラフトコポリマー、Ｐ（Ｓｔ−ｃｏ−ＧＭＡ）、ＥＧＭＡ、Ｐ（Ｅｔ−ｃｏ−ＥＡ−ｃｏ−ＭＡＨ）、オレフィン系グラフトコポリマー、マレイン化ポリオレフィン、ＳＥＢＳおよびそのマレイン化物、オキサゾリン基含有スチレン系またはアクリロニトリル−スチレン系ポリマー、マレイン化ＥＰＤＭ、マレイン化ＰＥ、マレイン化ＰＰ、マレイン化ＥＶＡ、スチレン・無水マレイン酸コポリマー、ＳＡＮグラフトＥＰＤＭ、反応性ポリスチレン、ポリカプロラクトン−ｂ−ポリスチレン、反応性スチレン・アクリロニトリルコポリマー、イミド化ポリアクリレート、エチレン・グリシジルメタクリレートアクリル酸コポリマー、塩素化ポリエチレン、反応性フェノキシ、シラン化合物、ペルオキシドポリマー、ポリカプロラクトン、ＥＶＡ／ＥＰＤＭ／ポリオレフィン系グラフトポリマー等が挙げられる（上記列挙中の略称は、夫々、ＥＶＡ：エチレン酢酸ビニル共重合体、ＥＰＤＭ：エチレン−プロピレン−ジエン共重合体、ＥＧＭＡ：エチレン−メタクリル酸グリシジル共重合体、ＳＥＢＳ：スチレン−エチレン−ブタジエン−スチレン共重合体、ＧＭＡ：メタクリル酸グリシジル、ＭＡＨ：無水マレイン酸、ＥＡ：アクリル酸エチルである）等を挙げることができ、これら相溶化剤を、基材と高分子イオン導電剤との総量１００重量部に対して、好ましくは０．１〜２０重量部添加することにより、両者の相溶性を向上して、高分子イオン導電剤の基材への均質かつ良好な分散を可能にし、高性能の導電性エンドレスベルトを得ることができる。
【００５４】
また、本発明においては、上記ポリマー材料と、所望に応じフッ素樹脂とを含む基材に対し、上記高分子イオン導電剤に加えて、フッ素系界面活性剤が添加されている。かかるフッ素系界面活性剤としては、フッ素を含んでいれば特に限定されるものではなく、アニオン、カチオン、ノニオン、両性のいずれのものも用いることができ、特には、パーフルオロアルケニル基を含有するものを好適に使用することができる。また、分岐鎖を有するフッ素系界面活性剤は、直鎖のものに比べ、揮発性が低く熱安定性に優れ、高温においても安定であるため、より好ましい。かかる好適なフッ素系界面活性剤は、市場において（株）ネオス製  商品名：フタージェント１００、フタージェント１１０およびフタージェント３００等として入手することができる。中でも上記３種の製品は、室温で粉末であり、ブリードアウトが少なく、特に優れた効果を発現し、温度２００℃以上においても安定であるという特長を有する。
【００５５】
本発明に係るフッ素系界面活性剤は、前記高分子導電剤と併用することで、その中に含まれる成分（Ｂ）としてのイオン導電可能なポリマーまたはコポリマーのポリエーテル成分にイオンが溶け込むことにより導電性を発現する。その結果、ベルトの体積抵抗値がさらに減少して、トナーの転写効率を向上することができるものである。トナーの転写効率が向上することにより、残存トナーのクリーニング性も向上する。従って本発明においては、フッ素系界面活性剤を含有させたことにより、高分子イオン導電剤としては低分子イオン導電剤成分ＮａＣｌＯ4を含有しないものを用いてもよい。
【００５６】
かかるフッ素系界面活性剤の添加量は、基材１００重量部に対し、好ましくは０．０１〜２０重量部、より好ましくは０．０５〜１０重量部の範囲内である。添加量が０．０１重量部未満であると画像出し耐久性や転写効率の改良効果が十分ではなく、一方、２０重量部を超えると効果が飽和してしまい、かえって、コスト高を招くため、いずれも好ましくない。特に、高分子イオン導電剤として、上記低分子イオン導電剤成分を含有するものを用いた場合には、より少量のフッ素系界面活性剤の添加でも、十分な効果を得ることができる。
【００５７】
さらに、本発明においては、基材に対し、機能性成分として他の導電性材料を添加して、補助的に導電性の付与、調整を行うことができる。かかる導電性材料としては、特に限定されず、ラウリルトリメチルアンモニウム、ステアリルトリメチルアンモニウム、オクタデシルトリメチルアンモニウム、ドデシルトリメチルアンモニウム、ヘキサデシルトリメチルアンモニウム、変性脂肪酸・ジメチルエチルアンモニウムの過塩素酸塩、塩素酸塩、ホウフッ化水素酸塩、硫酸塩、エトサルフェート塩、ハロゲン化ベンジル塩（臭化ベルジル塩、塩化ベンジル塩等）等の第４級アンモニウムなどの陽イオン界面活性剤；脂肪族スルホン酸、高級アルコール硫酸エステル塩、高級アルコールエチレンオキサイド付加硫酸塩、高級アルコール燐酸エステル塩等の陰イオン界面活性剤；各種ベタイン等の両性イオン界面活性剤；高級アルコールエチレンオキサイド、ポリエチレングリコール脂肪酸エステル、多価アルコール脂肪酸エステル等の非イオン性帯電防止剤などの帯電防止剤、ＬｉＣＦ2ＳＯ2、ＮａＣｌＯ4、ＬｉＢＦ4、ＮａＣｌ等の周期律表第１族の金属塩；Ｃａ（ＣｌＯ4）2等の周期律表第２族の金属塩：およびこれらの帯電防止剤がイソシアネートと反応する活性水素を有する基（水素基、カルボキシル基、一級乃至二級アミン基等）を１個以上有するものなどが挙げられる。更に、これらと多価アルコール（１，４−ブタンジオール、エチレングリコール、ポリエチレングリコール、プロピレングリコール等）またはその誘導体との錯体、或いはエチレングリコールモノメチルエーテル、エチレングリコールモノエチルエーテル等との錯体などのイオン導電剤；ケッチェンブラック、アセチレンブラック等の導電性カーボン；ＳＡＦ、ＩＳＡＦ、ＨＡＦ、ＦＥＦ、ＧＰＦ、ＳＲＦ、ＦＴ、ＭＴ等のゴム用カーボン；酸化処理を施したカラーインク用カーボン、熱分解カーボン、天然グラファイト、人造グラファイト等；酸化スズ、酸化チタン、酸化亜鉛、ニッケル、銅等の金属および金属酸化物；ポリアニリン、ポリピロール、ポリアセチレン等の導電性ポリマーなどを例示することができる。
【００５８】
これら他の導電性材料の添加量は、基材１００重量部に対して好ましくは０．０１〜３０重量部、より好ましくは０．１〜２０重量部程度である。
【００５９】
さらにまた、本発明においては、本発明の効果を損なわない範囲内で上述の成分に加え他の機能性成分を添加することができ、例えば、各種充填材、カップリング剤、酸化防止剤、滑剤、表面処理剤、顔料、紫外線吸収剤、帯電防止剤、分散剤、中和剤、発泡剤、架橋剤等を適宜配合することができる。着色剤を添加して着色を施してもよい。
【００６０】
本発明の導電性エンドレスベルトの厚さは、転写搬送ベルトまたは中間転写部材等の形態に応じて適宜選定されるものであるが、好ましくは５０〜２００μｍの範囲内である。
【００６１】
また、本発明の導電性エンドレスベルトには、図１に一点鎖線で示すように、図２の画像形成装置における駆動ローラ９または図３の駆動ローラ３０などの駆動部材と接触する側の面に、該駆動部材に形成した嵌合部（図示せず）と嵌合する嵌合部を形成してもよく、本発明の導電性エンドレスベルトは、このような嵌合部を設け、これを駆動部材に設けた嵌合部（図示せず）と嵌合させて走行させることにより、導電性エンドレスベルトの幅方向のずれを防止することができる。
【００６２】
この場合、前記嵌合部は、特に制限されるものではないが、図１に示すように、ベルトの周方向（回転方向）に沿って連続する凸条とし、これを駆動ローラ等の駆動部材の周面に周方向に沿って形成した溝に嵌合させるようにすることが好ましい。
【００６３】
なお、図１（ａ）では、１本の連続する凸条を嵌合部として設けた例を示したが、この嵌合部は多数の凸部をベルトの周方向（回転方向）に沿って一列に並べて突設してもよく、また嵌合部を２本以上設けたり（図１（ｂ））、ベルトの幅方向中央部に設けてもよい。更に、嵌合部として図１に示した凸条ではなく、ベルトの周方向（回転方向）に沿った溝を設け、これを前記駆動ローラ等の駆動部材の周面に周方向に沿って形成した凸条と嵌合させるようにしてもよい。
【００６４】
本発明の導電性エンドレスベルトは、特に制限されるものではないが、表面粗さをＪＩＳ１０点平均粗さＲｚで１０μｍ以下、特に６μｍ以下、更には３μｍ以下とすることが好ましい。
【００６５】
また、本発明の導電性エンドレスベルトを用いた本発明の画像形成装置としては、図２に示すタンデム方式のものや図３に示す中間転写方式のもの、または、図４に示すタンデム中間転写方式のものを例示することができるが、これらには限定されない。尚、図３の装置の場合、本発明の中間転写部材２０を回転させる駆動ローラまたは駆動ギアには適宜電源６１から電圧を印加することができ、この場合の電圧は直流のみの印加または直流に交流を重量する印加など、印加条件は適時選択することができる。
【００６６】
さらに、本発明の導電性エンドレスベルトの製法は特に制限されるべきものではなく、例えば、二軸混練機により基材の樹脂成分と導電性材料等の機能性成分とを混練し、得られた混練物を環状ダイスを使って押出し成形することにより製造することができる。または、静電塗装等の粉体塗装法、ディップ法または遠心注型法も好適に採用することができる。
【実施例】
【００６７】
以下、本発明を具体的な実施例に基づき詳細に説明する。
実施例１
熱可塑性ポリアミド（ＰＡ１２）（宇部興産（株）製、商品名：３０２４Ｕ）６０重量部と、アクリロニトリル−ブタジエン−スチレン樹脂（ダイセルポリマー（株）製、商品名：セビアンＶ６８０）３０重量部と、高分子イオン導電剤としての商品名：Ｉｒｇａｓｔａｔ  Ｐ１８（チバ・スペシャルティ・ケミカルズ・インコーポレーテッド製）３５重量部と、フッ素樹脂（ＰＶｄＦ）としての商品名：ネオフロンＶＷ４１０（ダイキン工業（株）製）１０重量部と、フッ素系界面活性剤としての商品名：フタージェント１００（（株）ネオス製）０．４重量部と、着色剤（石原テクノ（株）製、商品名：ＥＴ５００Ｗ）５重量部とを混合し、所定の成型温度（下記表２参照、以下の実施例および比較例についても同様）において二軸混練機により溶融混練した。得られた混練物を一軸押出機の先頭に装着した環状ダイスにより押出し成形して、内径１４０ｍｍ、厚さ１００μｍ、幅２４７ｍｍの導電性エンドレスベルトを得た。
【００６８】
実施例２、３
フッ素系界面活性剤として、商品名：フタージェント１００（（株）ネオス製）に代えて、商品名：フタージェント１１０（（株）ネオス製）、または、商品名：フタージェント３００（（株）ネオス製）を夫々用いた以外は実施例１と同様にして、導電性エンドレスベルトを作製した。
【００６９】
実施例４〜６
フッ素樹脂（ＰＶｄＦ）として、商品名：ネオフロンＶＷ４１０（ダイキン工業（株）製）に代えて商品名：ネオフロンＶＰ８２５（ダイキン工業（株）製）を用いた以外は夫々実施例１〜３と同様にして、導電性エンドレスベルトを作製した。
【００７０】
実施例７〜９
フッ素樹脂（ＰＶｄＦ）としての商品名：ネオフロンＶＷ４１０（ダイキン工業（株）製）に代えて、フッ素樹脂（ＰＶｄＦ−ＰＴＦＥ）としての商品名：ネオフロンＶＴ１００（ダイキン工業（株）製）を用いた以外は夫々実施例１〜３と同様にして、導電性エンドレスベルトを作製した。
【００７１】
実施例１０〜１２
高分子イオン導電剤として、商品名：Ｉｒｇａｓｔａｔ  Ｐ１８（チバ・スペシャルティ・ケミカルズ・インコーポレーテッド製）に代えてＩｒｇａｓｔａｔ  Ｐ１６（チバ・スペシャルティ・ケミカルズ・インコーポレーテッド製）を用い、フッ素系界面活性剤の量を２重量部にし、さらに、着色剤を添加しなかった以外は夫々実施例１〜３と同様にして、導電性エンドレスベルトを作製した。
【００７２】
実施例１３、１４
基材樹脂として熱可塑性ポリアセタール（ＰＯＭ）（ポリプラスチックス（株）製、商品名：ジュラコンＭ２５−４４）８０重量部を用い、高分子イオン導電剤の量を２０重量部とし、フッ素樹脂および着色剤を添加しなかった以外は夫々実施例１、２と同様にして、導電性エンドレスベルトを作製した。
【００７３】
比較例１〜３
フッ素系界面活性剤を混合しなかった以外は夫々実施例１、４、７と同様にして、導電性エンドレスベルトを作製した。
【００７４】
比較例４
フッ素系界面活性剤を混合しなかった以外は実施例１３と同様にして、導電性エンドレスベルトを作製した。
【００７５】
上記実施例１〜１４および比較例１〜４で得られた導電性エンドレスベルトにつき、以下の手順に従い各測定を行った。
＜動的引っ張り弾性率（Ｅ’）の測定＞
以下に示す条件にて、動的引っ張り弾性率の測定を行った。
装置：東洋精機（株）製  Ｒｈｅｏｌｏｇｒａｐｈ  ｓｏｌｉｄ  レオロジーメーター
サンプル形状：５ｍｍ幅×０．１５〜０．２２ｍｍ厚×３０ｍｍ（チャック間距離）
測定条件：初期延伸３％
振幅±１％
周波数１Ｈｚ
温度  室温（２２℃、５０％）
【００７６】
＜体積固有抵抗率の測定＞
温度２３℃、相対湿度５０％にて、測定装置として、アドバンテスト（ＡＤＶＡＮＴＥＳＴ）社製の、抵抗計Ｒ８３４０ＡにサンプルチャンバーＲ１２７０４Ａを接続したものを用いて、測定電圧１００Ｖにおける体積固有抵抗率を測定した。さらに、同条件下で同じ装置にて測定電圧１０００Ｖにおける体積固有抵抗率を測定し、下記式により電圧依存性の桁数を求めた。
2006072140.tif 000002
（式中、Ｒ100V、Ｒ1000Vは、夫々１００Ｖ、１０００Ｖにおける体積固有抵抗率（Ω・ｃｍ）である。）
【００７７】
＜耐折り曲げ回数の測定＞
東洋精機（株）製のＭＩＴ耐揉疲労試験機を用いて耐折り曲げ回数を測定し、この結果を、比較例１を１００とした指数で示した。数値が大なるほど結果が良好である。
【００７８】
＜画像特性＞
各ベルトを図２に示した転写搬送ベルトを用いたタンデム方式の画像形成装置に装着し、転写操作を繰り返してＡ４用紙１０万枚の耐久試験を行った。この試験の結果を画像性、汚染性、耐久時のトナー堆積およびトナーの転写効率につき評価した。
各実施例および比較例の配合内容を下記の表１に、各成形温度および上記各測定等の結果を下記の表２に夫々示す。
【００７９】
【表１】
2006072140.tif 000003
【００８０】
【表２】
2006072140.tif 000004
【図面の簡単な説明】
【００８１】
【図１】本発明の一実施の形態に係る導電性エンドレスベルトの幅方向断面図である。
【図２】本発明の画像形成装置の一例としての転写搬送ベルトを用いたタンデム方式の画像形成装置を示す概略図である。
【図３】本発明の画像形成装置の他の例としての中間転写部材を用いた中間転写装置を示す概略図である。
【図４】本発明の画像形成装置のさらに他の例としてのタンデム中間転写部材を用いたタンデム中間転写装置を示す概略図である。
【符号の説明】
【００８２】
１、１１、５２ａ〜５２ｄ  感光体ドラム
２、７  帯電ロール
３  現像ロール
４  現像ブレード
５  トナー供給ロール
６  クリーニングブレード
８  除電ロール
９、３０、５５  駆動ローラ（駆動部材）
１０  転写搬送ベルト
１２  一次帯電器
１３  画像露光
１４、３５  クリーニング装置
１９  給紙カセット
２０  中間転写部材
２５  転写ローラ
２６、５３  記録媒体
２９、６１  電源
４１、４２、４３、４４  現像器
５０  タンデム中間転写部材
５４ａ〜５４ｄ  第１現像部〜第４現像部
５６  記録媒体送りローラ
５７  記録媒体送り装置
５８  定着装置
５９  電源装置（電圧印加手段）
【図１】
2006072140.tif 000005
【図２】
2006072140.tif 000006
【図３】
2006072140.tif 000007
【図４】
2006072140.tif 000008